(57)【要約】【課題】有翅アブラムシ等の害虫から栽培植物を守り、地面の温度上昇を調節し、雑草の繁茂を抑制するマルチングフィルムを提供する。【解決手段】緑色色素とアルミニウム金属粉を含有することを特徴とする合成樹脂層を有する農園芸用マルチングフィルム。【選択図】　　　なし【特許請求の範囲】
【請求項１】
緑色色素とアルミニウム金属粉を含有する合成樹脂層を有することを特徴とする農園芸用マルチングフィルム。
【請求項２】
基材樹脂層の両面に請求項１に記載の合成樹脂層が積層されてなる農園芸用マルチングフィルム。
【請求項３】
基材樹脂層が実質的に顔料が配合されていない合成樹脂からなる請求項２に記載の農園芸用マルチングフィルム。
【請求項４】
実質的に顔料が配合されていない合成樹脂が直鎖状低密度ポリエチレンを主成分とする樹脂である請求項３に記載の農園芸用マルチングフィルム。
【発明の詳細な説明】
【０００１】
【発明の属する技術分野】
本発明は農園芸用マルチングフィルムに関する。特に有翅アブラムシ等の害虫の飛来を防ぐ性質と地温上昇を防ぐ特性を合せ持った農園芸用マルチングフィルムに関する。
【０００２】
【従来の技術】
畝面の地温上昇防止、水分の蒸散調節、害虫の忌避、雑草の繁茂抑制など種々の目的に適したマルチングフィルムの開発は盛んであり、多くの商品が販売、使用されている。
なかでも、地温上昇を抑制したり害虫忌避等の効果を付与させ、レタス、人参、大根などの促成栽培用資材として、所謂シルバーマルチフィルムがたくさん使用されている。このシルバーマルチフィルムは、光線反射率が高いほど地温上昇の抑制や害虫忌避効果等に優れるため、光線反射率をより高くしようとする試みが古くからなされ、これまで熱可塑性樹脂に特定のアルミニウム粉末を配合して押出加工する方法（特公昭３７−７１４２号公報、特開昭５４−１４５７７５号公報）や、熱可塑性樹脂とアルミニウム粉末よりなる系に更にパール顔料やマイカ粉を添加する方法（特開平４−１５２８３３号公報、特開平４−１９０７３３号公報）などが提案されている。
しかしながら、アルミニウム粉末を用いただけでは光線反射率の高さはある程度得られるものの、遮光性に劣るという問題がある。また、パール顔料やマイカ粉を添加する方法では、コスト高の問題に加え、更なる無機物の添加によってフィルム強度が低下するという問題があり、決して好ましい方法とは言えないものである。
【０００３】
【発明が解決しようとする課題】
本発明は、前記事情に鑑み、高い光線反射率と優れた遮光性を付与させ、有翅アブラムシ等の飛来を防ぎ、且つ雑草の繁茂を抑制し、地温を調節し得るマルチングフィルムを提供することを目的とする。
【０００４】
【課題を解決するための手段】
本発明は、緑色色素とアルミニウム金属粉を含有する合成樹脂層を有することを特徴とする農業用マルチングフィルムを要旨とするものである。
また、本発明は実質的に無垢の合成樹脂層の両面に緑色色素とアルミニウム金属粉を含有する合成樹脂層が積層されている三層からなる積層マルチングフィルムを要旨とするものである。
【０００５】
【発明の実施の形態】
緑色色素とアルミニウム金属粉を含有する合成樹脂層を形成する合成樹脂とししては、種々の熱可塑性樹脂が適用される。例えば低密度ポリエチレン、高密度ポリエチレン、直鎖状低密度ポリエチレン、エチレン−酢酸ビニル共重合体、ポリプロピレン、その他上記の各種樹脂のブレンド物が使用されるが、廃プラスチック再生樹脂も使用される。中でも強度、耐久性等を考慮すると直鎖状低密度ポリエチレンが好適である。
【０００６】
用いられる緑色色素としては、油溶性の染顔料が好適であり、特にフタロシアニン系の色素が耐候性の点で好ましい。具体的には、Ｃ．Ｉピグメントグリーン７あるいは、Ｃ．Ｉピグメントグリーン３６などが挙げられる。
アルミニウム金属粉はレーザー回折式粒度分布測定法による平均粒径が１〜５０μｍ、好ましくは３〜２０μｍのものが用いられる。それらの形状は鱗片状、フレーク状、針状のものの単独あるいはその混合物が用いられる。
緑色色素の合成樹脂への配合量は、樹脂１００重量部に対しおおよそ０．５〜８重量部、好ましくは１〜４重量部であるが、色素により異なる。０．５重量部を下回ると雑草繁茂防止効果あるいは、地温抑制効果が悪くなり、また、８重量部を越えると雑草繁茂防止効果等が飽和状態となることに加え、これ以上の添加はフィルム強度の低下を招き且つ、経済的にも好ましくない。
【０００７】
次にアルミニウム金属粉の合成樹脂への配合割合は合成樹脂１００重量部に対し０．８〜１０重量部、好ましくは１〜６重量部である。０．８重量部未満では地温の上昇の抑制やアブラムシの飛来防止効果が小さい。
一方、１０重量部以上配合するとフィルムの強度低下を招き、成膜安定性に欠け、性能の向上が得られず好ましくない。
アルミニウム金属粉や緑色色素は合成樹脂粉体乃至粒状体に多量に練り込んでマスターバッチとし、これを適宜希釈して所望濃度に調製する方法が便利である。
【０００８】
本発明のマルチングフィルムを構成する緑色色素とアルミニウム金属粉を含有する合成樹脂層には、必要に応じて酸化防止剤、滑剤、ブロッキング防止剤、紫外線吸収剤、光安定剤、更に殺菌剤、殺ダニ剤、殺虫剤、除草剤、肥料等を配合することができる。
本発明のマルチングフィルムは緑色色素とアルミニウム金属粉を含有する合成樹脂層からなる単層フィルムであってもよいし、この緑色色素とアルミニウム金属粉を含有する合成樹脂層を含む積層フィルムであってもよい。積層フィルムとしての好ましい態様は、この単層フィルムを基材樹脂フィルムの表、裏２面に積層してなる三層積層フィルムとすることもできる。このような三層構造とすることにより、より強度が増し、耐久性も加わるので好ましい。
【０００９】
基材樹脂層を構成する合成樹脂としては種々の熱可塑性樹脂が挙げられる。例えば低密度ポリエチレン、高密度ポリエチレン、直鎖状低密度ポリエチレン、エチレン−酢酸ビニル共重合体、ポリプロピレンその他上記各種樹脂のブレンド物が使用される。中でも強度、耐久性等に優れる直鎖状低密度ポリエチレンが好適である。
また、これらの樹脂はフィルム強度を重視した場合、強度低下を招く恐れのある顔料が実質的に配合されていない合成樹脂であることが望ましい。
【００１０】
緑色色素とアルミニウム金属粉を含有する層の単層フィルムの場合、フィルム厚さは、１０〜４０μｍ、好ましくは１５〜３５μｍである。
三層構造とする場合にはサンドイッチされる無色透明の合成樹脂フィルムの厚さが５μｍ〜２５μｍで、これと積層される緑色色素とアルミニウム金属粉配合層の厚さは５μｍ〜２０μｍである。
フィルムの成形は公知の空冷インフレーションフィルム成形法、Ｔダイフィルム成形法、水冷インフレーションフィルム成形法等を用いるのが便利である。
【００１１】
本発明のマルチングフィルムは、従来のシルバーマルチングフィルムに配合されているアルミニウム金属粉末に加えて、緑色色素を用いることにより、光線、特に紫外光の反射率を高めて有翅アブラムシの忌避効果を奏するアルミニウム金属粉の効果に加えて波長５００〜５７０ｎｍの光線を主とする光線の透過を減少させて雑草の繁茂を抑制し、地温を調節する機能を併せ持ったフィルムである。
【００１２】
雑草の繁茂を抑制する緑色色素はその量を調整することにより地温を上昇させる６００ｎｍ以上、特に８００ｎｍ以上の波長の光線の透過量を調節することができる。なお、反射する緑色光については、強すぎると栽培植物の葉焼けを引起す恐れがあることからその量には留意する必要がある。
以上のことから、アルミニウム金属粉及び緑色色素の配合量は上記した範囲に調整する必要がある。
本発明の農園芸用マルチングフィルムは、従来用いられているシルバーマルチフィルムに比して、害虫忌避効果と地温抑制及び雑草繁茂防止効果のバランスに優れており、特に春から夏場にかけて使用される促成、抑制栽培に有用である。
【００１３】
【実施例】
以下、実施例に沿って本発明を具体的に説明する。
実施例１
直鎖状低密度ポリエチレン樹脂（日本ポリケム社製ノバテックＵＡ４２１）１００重量部、緑色色素としてフタロシアニン系色素（ピグメントグリーン７）１．８重量部、アルミニウム金属粉３０重量％マスターバッチ（大日精化社製ＰＥ−Ｍ５８１（ＭＫ）シルバー：鱗片状、粒径６μｍ）５重量部を配合、混練し、均一な銀緑色の樹脂組成物を得た。この組成物を成形装置として三菱化学エンジニアリング社製多層インフレーションフィルム成形機を用い、各層へ同一樹脂を供給し２００℃で成膜して、厚さ２０μｍの実質単層フィルムを得た。
【００１４】
実施例２
内層樹脂及び外層樹脂として、実施例１で調整した銀緑色の樹脂組成物を用い、中間層樹脂として、直鎖状低密度ポリエチレン樹脂（日本ポリケム社製ノバテックＵＡ４２４）を用いて三菱化学エンジニアリング社製多層インフレーションフィルム成形機にて２００℃で成膜、銀緑色／透明／銀緑色の三層からなる各層の厚さ７μｍ／６μｍ／７μｍの三層フィルムを得た。
【００１５】
比較例１
直鎖状低密度ポリエチレン樹脂（日本ポリケム社製ノバテックＵＡ４２１）１００重量部、アルミニウム金属粉３０重量％マスターバッチ（大日精化社製ＰＥ−Ｍ５８１（ＭＫ）シルバー）５重量部を配合、混練し、均一な銀色の樹脂組成物を得た。この組成物を用い実施例１と同様に成膜し、厚さ２０μｍの単層フィルムを得た。
【００１６】
比較例２
直鎖状低密度ポリエチレン樹脂（日本ポリケム社製ノバテックＵＡ４２１）１００重量部、緑色色素としてフタロシアニン系色素（ピグメントグリーン７）１．８重量部を配合、混練し、均一な緑色の樹脂組成物を得た。この組成物を用い実施例１と同様に成膜し、厚さ２０μｍの単層フィルムを得た。
比較例３
直鎖状低密度ポリエチレン樹脂（日本ポリケム社製ノバテックＵＡ４２１）１００重量部、緑色色素としてフタロシアニン系色素（ピグメントグリーン７）３．６重量部を配合、混練し、均一な緑色の樹脂組成物を得た。この組成物を用い実施例１と同様に成膜し、厚さ２０μｍの単層フィルムを得た。
【００１７】
＜フィルムの性能テスト＞
実施例１、２及び比較例１〜３により得られたフィルムにつき以下の性能比較テストを実施した。
（１）光線反射率
分光光度計（グレタグマクベス製ＣＥ−３１００）を用いて、上記作成フィルムの４００〜７００ｎｍにおける反射率（％）を測定した。この時の最大ピーク反射率を読みとり、そのフィルムの反射率数値とした。この数値が高い程、地温抑制効果及び、害虫忌避効果が高いフィルムと言える。
【００１８】
（２）全光線透過率
直読ヘイズメーター（東洋精機製作所製）を用い、ＪＩＳ−Ｋ７１０５に準拠する方法により測定を行った。この数値が低いもの程遮光性に優れ、雑草繁茂防止効果及び、地温抑制効果が高いと言える。
（３）ダート落下衝撃強度
ダート落下衝撃試験機（東洋精機製作所製）を用い、ＪＩＳ−Ｋ７１２４に準拠する方法により測定を行った。
以上の測定結果を表１にまとめた。
【表１】
2004016208.tif 000002
【００１９】
【発明の効果】
本発明のマルチングフィルムは有翅アブラムシ等の害虫の飛来を防止し、地面の温度の上昇を調節し、あわせて雑草の繁茂を抑制することができ、マルチング栽培に有用な資材を提供するものである。